(57)【要約】【課題】本発明は、成形性に優れる再生樹脂組成物及びその製造方法、該再生樹脂組成物を含有する成形体及びその製造方法、ならびに、該再生樹脂組成物の成形性向上方法に関する。【解決手段】ポリオレフィン樹脂及び異物を含有する再生樹脂組成物であって、異物中の最大径２００μｍ以上の異物の存在量が１５個数％以下である、再生樹脂組成物。【選択図】なし【特許請求の範囲】
【請求項１】
ポリオレフィン樹脂及び異物を含有する再生樹脂組成物であって、異物中の最大径２００μｍ以上の異物の存在量が１５個数％以下である、再生樹脂組成物。
【請求項２】
相溶化剤をさらに含む、請求項１記載の再生樹脂組成物。
【請求項３】
前記ポリオレフィン樹脂の含有量に対する相溶化剤の含有量の質量比（相溶化剤／ポリオレフィン樹脂）が０．００２５以上０．３以下である、請求項２記載の再生樹脂組成物。
【請求項４】
前記相溶化剤が、極性基とポリオレフィン基を有する化合物である、請求項２又は３記載の再生樹脂組成物。
【請求項５】
異物が、ポリオレフィン系樹脂と非相溶なポリマー及び無機物から選ばれる１種以上である、請求項１〜４いずれか記載の再生樹脂組成物。
【請求項６】
請求項１〜５いずれか記載の再生樹脂組成物を含む、成形体。
【請求項７】
ポリオレフィン樹脂及び異物を含有する再生樹脂組成物の製造方法であって、異物中の最大径２００μｍ以上の異物の存在量を１５個数％以下になるように樹脂を再生する工程を含む、再生樹脂組成物の製造方法。
【請求項８】
ポリオレフィン樹脂及び異物を含有する再生樹脂組成物の成形性を向上する方法であって、異物中の最大径２００μｍ以上の異物の存在量が１５個数％以下の再生樹脂組成物を用いる、再生樹脂組成物の成形性向上方法。
【請求項９】
ポリオレフィン樹脂及び異物を含有する再生樹脂組成物の成形体の製造方法であって、異物中の最大径２００μｍ以上の異物の存在量が１５個数％以下である再生樹脂組成物を成形する工程を含む、成形体の製造方法。
【発明の詳細な説明】
【技術分野】
【０００１】
本発明は、ポリオレフィン樹脂及び異物を含有する再生樹脂組成物及びその製造方法、該再生樹脂組成物を含有する成形体及びその製造方法、並びに、該再生樹脂組成物の成形性向上方法に関する。
【背景技術】
【０００２】
多くの包装材は、熱可塑性複合材料及び／又は積層材料を用いたものであり、例えば、ボトル容器、詰め替え用パウチなどに成形される。これらの材料は、機能的な理由から、全く異なる種類のフィルムやアルミ等の無機物、インキ等から構成されることがある。よって、これらの材料から成る包装材等を回収して樹脂を再生する場合、インキや無機物などの未溶融物や主成分のポリマーと非相溶なポリマーが存在する材料となる。例えば、パウチを回収再生したポリエチレンは、アルミやインキ、未溶融のポリアミドやPETを含み、またポリアミドやPETは非均質ブレンドを生じるため、バージンポリエチレンと比較してフィルムの成形性が著しく低下するものである。特にアルミやインキ、未溶融のポリアミドやPETなどの異物はポリエチレンとは相溶せず、またサイズが大きいので成形性に大きな影響を与える。
【０００３】
成形体の外観が良好である再生樹脂組成物としては、例えば特許文献１に開示されている。
【先行技術文献】
【特許文献】
【０００４】
【特許文献１】特開２０１７−０７１６７６号公報
【発明の概要】
【発明が解決しようとする課題】
【０００５】
本発明は、成形性に優れる再生樹脂組成物及びその製造方法、該再生樹脂組成物を含有する成形体及びその製造方法、ならびに、該再生樹脂組成物の成形性向上方法に関する。
【課題を解決するための手段】
【０００６】
本発明は、下記［１］〜［５］に関する。
［１］ポリオレフィン樹脂及び異物を含有する再生樹脂組成物であって、異物中の最大径２００μｍ以上の異物の存在量が１５個数％以下である、再生樹脂組成物。
［２］［１］記載の再生樹脂組成物を含む、成形体。
［３］ポリオレフィン樹脂及び異物を含有する再生樹脂組成物の製造方法であって、異物中の最大径２００μｍ以上の異物の存在量を１５個数％以下になるように樹脂を再生する工程を含む、再生樹脂組成物の製造方法。
［４］ポリオレフィン樹脂及び異物を含有する再生樹脂組成物の成形性を向上する方法であって、異物中の最大径２００μｍ以上の異物の存在量が１５個数％以下の再生樹脂組成物を用いる、再生樹脂組成物の成形性向上方法。
［５］ポリオレフィン樹脂及び異物を含有する再生樹脂組成物の成形体の製造方法であって、異物中の最大径２００μｍ以上の異物の存在量が１５個数％以下である再生樹脂組成物を成形する工程を含む、成形体の製造方法。
【発明の効果】
【０００７】
本発明によれば、成形性に優れる再生樹脂組成物及びその製造方法、該再生樹脂組成物を含有する成形体及びその製造方法、ならびに、該再生樹脂組成物の成形性向上方法を提供することができる。
【発明を実施するための形態】
【０００８】
本発明の再生樹脂組成物（以下、単に「再生樹脂」と称することもある）は、ポリオレフィン樹脂及び異物を含有する。再生樹脂組成物は、使用済みの製品から公知の方法に従って回収された後、溶融混錬して再生された樹脂組成物である。
【０００９】
ポリオレフィン樹脂としては、ポリエチレン（ＰＥ樹脂）、ポリプロピレン（ＰＰ樹脂）等が例示される。これらのなかでも、包装材料としての樹脂として普及している樹脂の再生促進の観点から、ポリエチレンを主成分として含有することが好ましい。
【００１０】
本発明の再生樹脂組成物におけるポリオレフィン樹脂の含有量は、本発明の再生樹脂組成物の成形性を向上させる観点から、好ましくは６０質量％以上、より好ましくは６５質量％以上、更に好ましくは７０質量％以上であり、また、回収工程における分別の容易性の観点から、好ましくは９９質量％以下、より好ましくは９５質量％以下、更に好ましくは９０質量％以下である。ポリオレフィン樹脂を２種類以上含有する場合における含有量は、ポリオレフィン樹脂の合計量である。
【００１１】
異物としては、ポリオレフィン樹脂と非相溶なポリマー及び無機物から選ばれる１種以上などが挙げられ、具体的にはインク、接着剤などが挙げられる。
【００１２】
ポリオレフィン樹脂と非相溶なポリマーとしては、例えば、ポリエステル樹脂、ポリアミド樹脂、ポリスチレン（ＰＳ樹脂）、ポリ酢酸ビニル（ＰＶＡｃ樹脂）、ポリ塩化ビニル（ＰＶＣ樹脂）、ポリ塩化ビニリデン（ＰＶＤＣ樹脂）、ポリアクリル酸（ＰＡ樹脂）、ポリアクリル酸エステル（ＰＡＥ樹脂）、ポリブタジエン（ＰＢ樹脂）、ポリイソプレン（ＰＩＰ樹脂）、及びポリクロロプレン（ＰＣＰ樹脂）などが挙げられる。本発明の再生樹脂組成物におけるポリオレフィン樹脂と非相溶なポリマーの含有量は、回収工程における分別の容易性の観点から、好ましくは０．５質量％以上、より好ましくは１質量％以上、更に好ましくは２質量％以上であり、また、本発明の再生樹脂組成物の生産性を向上させる観点から、好ましくは３０質量％以下、より好ましくは２５質量％以下、更に好ましくは２０質量％以下である。
【００１３】
ポリエステル樹脂としては、ポリエチレンテレフタレート（ＰＥＴ樹脂）、ポリトリメチレンテレフタレート（ＰＴＴ樹脂）、ポリブチレンテレフタレート（ＰＢＴ樹脂）、ポリエチレンナフタレート（ＰＥＮ樹脂）、ポリブチレンナフタレート（ＰＢＮ樹脂）等が例示される。異物としてポリエステル樹脂を含有する場合、本発明の再生樹脂組成物におけるポリエステル樹脂の含有量は、回収工程における分別の容易性の観点から、好ましくは０．５質量％以上、より好ましくは１質量％以上、更に好ましくは２質量％以上、更に好ましくは３質量％以上であり、また、本発明の再生樹脂組成物の成形性を向上させる観点から、３０質量％以下、より好ましくは２５質量％以下、更に好ましくは２０質量％以下、更に好ましくは１５質量％以下である。
【００１４】
ポリアミド樹脂としては、ポリカプロアミド（ポリアミド６）、ポリヘキサメチレンアジパミド（ポリアミド６６）、ポリカプロアミド／ポリヘキサメチレンアジパミドコポリマー（ポリアミド６／６６）、ポリテトラメチレンアジパミド（ポリアミド４６）、ポリヘキサメチレンセバカミド（ポリアミド６１０）、ポリヘキサメチレンドデカミド（ポリアミド６１２）、ポリウンデカミド（ポリアミド１１）、ポリドデカミド（ポリアミド１２）、ポリヘキサメチレンアジパミド／ポリヘキサメチレンテレフタルアミドコポリマー（ポリアミド６６／６Ｔ）等が例示される。異物としてポリアミド樹脂を含有する場合、本発明の再生樹脂組成物におけるポリアミド樹脂の含有量は、回収工程における分別の容易性の観点から、好ましくは０．５質量％以上、より好ましくは１質量％以上、更に好ましくは２質量％以上、更に好ましくは３質量％以上であり、また、本発明の再生樹脂組成物の成形性を向上させる観点から、３０質量％以下、より好ましくは２５質量％以下、更に好ましくは２０質量％以下、更に好ましくは１５質量％以下である。
【００１５】
本発明の再生樹脂組成物の組成としては、例えば、ポリオレフィン樹脂を６０質量％以上９９質量％以下、異物として、ポリエステル樹脂を０質量％以上３０質量％以下、ポリアミド樹脂を０質量％以上３０質量％以下、含有する態様が例示される。
【００１６】
無機物としては、アルミニウム、酸化アルミナ、酸化ケイ素などが挙げられる。
【００１７】
本発明の再生樹脂組成物における異物の含有量は、回収工程における分別の容易性の観点から、好ましくは０．５質量％以上、より好ましくは１質量％以上、更に好ましくは２質量％以上であり、また、本発明の再生樹脂組成物の成形性を向上させる観点から、好ましくは３０質量％以下、より好ましくは２５質量％以下、更に好ましくは２０質量％以下である。異物を２種類以上含有する場合における含有量は、異物の合計量である。
【００１８】
本発明の再生樹脂組成物において、異物中の最大径２００μｍ以上の異物の存在量は、本発明の再生樹脂組成物の成形性を向上させる観点から１５個数％以下であり、好ましくは１２個数％以下、より好ましくは１０個数％以下、更に好ましくは５％個数以下、更に好ましくは０個数％である。なお異物の存在量は、最大径３０μｍ以上の異物を対象に算出した。異物の最大径は、再生樹脂組成物の成形性の観点から２００μｍ以下であり、好ましくは１５０μｍ以下、より好ましくは１００μｍ以下、更に好ましくは５０μｍ以下、さらに好ましくは３０μｍ以下である。異物の大きさを上記の範囲内とすることで、フィルム成形時の穴や破断を抑制するなど、成形体の成形性に優れたものとなる。このメカニズムは定かではないが、主成分のポリオレフィン樹脂と大きな異物の界面から破壊が起こりやすいためと推定される。本明細書において、異物中の最大径２００μｍ以上の異物の存在量は、光学顕微鏡（ＶＨＸ−６０００）を用いて樹脂組成物の表面を観察し、１００倍の倍率から目視で確認できる１０ｍｍ２の面積に存在する全ての異物の最大径を計測して算出する。
【００１９】
本発明の再生樹脂組成物は、本発明の再生樹脂組成物の成形性を向上させる観点から、相溶化剤をさらに含むことが好ましい。相溶化剤としては、極性基とポリオレフィンを有する化合物が好ましい。極性基とポリオレフィンを有する化合物は、当該ポリオレフィン部分が本発明の再生樹脂組成物中のオレフィン樹脂と親和性を有する一方で、当該極性基部分がポリアミドなどの異物と反応又は相互作用することで親和性を発現することが期待できる。これにより、得られる再生樹脂組成物がマトリックス内の親和性が高い構造を示すと考えられる。
【００２０】
極性基としては、有機イソシアネート基、（無水）カルボン酸基、カルボン酸ハライド基、アミノ基、水酸基、エポキシ基が挙げられる。これらのなかでも、再生樹脂組成物の成形性を向上させる観点から、好ましくは（無水）カルボン酸基、エポキシ基であり、より好ましくは（無水）カルボン酸基である。具体的には、無水マレイン酸基、コハク酸基、グリシジル（メタ）アクリレートが例示される。
【００２１】
ポリオレフィンとしては、好ましくはエチレン系重合体［高密度ポリエチレン、中密度ポリエチレン、低密度ポリエチレン、エチレンと他の１種以上のビニル化合物（例えばα−オレフィン、酢酸ビニル、メタアクリル酸、アクリル酸等）との共重合体等］、プロピレン系重合体［ポリプロピレン、プロピレンと他の１種以上のビニル化合物との共重合体等］、エチレンプロピレン共重合体、ポリブテン及びポリ−４−メチルペンテン−１等であり、より好ましくはエチレン系重合体、プロピレン系重合体である。
【００２２】
かかる化合物としては、無水マレイン酸変性ポリオレフィン等が挙げられる。好適な市販品としては、住友化学工業社製「ボンドファースト  ７Ｍ」(エポキシ基を有するポリエチレンと(メタ)クリル酸との共重合体)、日本ポリエチレン社製「レクスパール」(エポキシ基を有するポリオレフィン系樹脂)、日本油脂社製「モディパー」(エポキシ基を有するポリオレフィン系樹脂)、三洋化成工業社製「ユーメックス」（無水マレイン酸変性ポリプロピレン)、アルケマ社製「オレヴァック」(無水マレイン酸変性ポリエチレン)、アルケマ社製「ロタダー」(酸無水物を有するポリオレフィン系樹脂)、住友化学工業社製「ボンダイン」(酸無水物を有するポリオレフィン系樹脂)、三井・デュポン・ポリケミカル社製「ニュクレル」(カルボキシ基を有するポリオレフィン系樹脂)、ダウケミカル社製「プリマコール」(カルボキシ基を有するポリオレフィン系樹脂)等が挙げられる。
【００２３】
本発明の再生樹脂組成物における、ポリオレフィン樹脂の含有量に対する相溶化剤の含有量の質量比（相溶化剤／ポリオレフィン樹脂）は、本発明の再生樹脂組成物の成形性を向上させる観点から、好ましくは０．００２５以上、より好ましくは０．００５以上、更に好ましくは０．０１以上、更に好ましくは０．０２以上であり、また、同様の観点から、好ましくは０．３以下、より好ましくは０．２５以下、更に好ましくは０．２以下、更に好ましくは０．０５以下、更に好ましくは０．０３以下である。
【００２４】
本発明の再生樹脂組成物における相溶化剤の含有量は、本発明の再生樹脂組成物の成形性を向上させる観点の観点から、好ましくは０．１質量％以上、より好ましくは１質量％以上、更に好ましくは２質量％以上である。また、同様の観点から、好ましくは３０質量％以下、より好ましくは２０質量％以下、更に好ましくは１０質量％以下であり、更に好ましくは５質量％以下であり、更に好ましくは３質量％以下である。
【００２５】
本発明の再生樹脂組成物は、前記以外の他の成分として、可塑剤；結晶核剤；充填剤（無機充填剤、有機充填剤）；加水分解抑制剤；難燃剤；酸化防止剤；炭化水素系ワックス類やアニオン型界面活性剤である滑剤；紫外線吸収剤；帯電防止剤；防曇剤；光安定剤；顔料；防カビ剤；抗菌剤；発泡剤；界面活性剤；でんぷん類、アルギン酸、セルロース繊維等の多糖類；ゼラチン、ニカワ、カゼイン等の天然たんぱく質；タンニン、ゼオライト、セラミックス、金属粉末等の無機化合物；香料；流動調整剤；レべリング剤；導電剤；紫外線分散剤；消臭剤等を、本発明の効果を損なわない範囲で含有することができる。このような任意の添加剤の含有割合としては、本発明の再生樹脂組成物中、好ましくは２０質量％以下、より好ましくは１０質量％以下、更に好ましくは５質量％以下である。下限値としては、０質量％、１質量％以上などが例示され、本発明においては、これらいずれの組み合わせによる範囲としてもよい。
【００２６】
本発明の再生樹脂組成物の製造には、例えば、使用済みの詰め替え用パウチ、食品用レトルトパウチ、洗剤ボトルなどから公知の方法に従って回収された樹脂組成物を好適に用いることができる。回収された樹脂組成物は、本発明の再生樹脂組成物の製造にそのまま用いてもよい。また、回収された樹脂組成物を溶融混錬して得られた再生樹脂組成物を、本発明の再生樹脂組成物の製造に用いてもよい。また、市販の再生樹脂組成物を、本発明の再生樹脂組成物の製造に用いてもよい。例えば、ポリオレフィン樹脂を含有する使用済みの製品を回収し、回収した製品からポリオレフィン樹脂を分別回収した後、溶融混練して再生して調製することができる。
【００２７】
本発明の再生樹脂組成物の製造における、原料として使用する樹脂組成物の使用量は、環境負荷を低減する観点から、好ましくは８５質量％以上、より好ましくは９０質量％以上、更に好ましくは９５質量％以上である。また、本発明の再生樹脂組成物の成形性を向上させる観点から、好ましくは１００質量％以下、より好ましくは９９質量％以下、更に好ましくは９８質量％以下である。
【００２８】
本発明の再生樹脂組成物は、異物中の最大径２００μｍ以上の異物の存在量を１５個数％以下になるように樹脂を再生する工程を含む方法により調製することができる。より具体的には、前記回収された樹脂組成物、市販の再生樹脂組成物、相溶化剤などの原料を、ヘンシェルミキサー等で攪拌、あるいは密閉式ニーダー、１軸もしくは２軸の押出機、オープンロール型混練機等の公知の混練機を用いて溶融混練又は溶媒キャスト法により調製することができる。即ち、本発明は、異物中の最大径２００μｍ以上の異物の存在量を１５個数％以下になるように樹脂を再生する工程を含む、再生樹脂組成物の製造方法を提供するものである。また、このようにして得られた再生樹脂組成物は、成形性に優れたものとなることから、本発明は、異物中の最大径２００μｍ以上の異物の存在量が１５個数％以下の再生樹脂組成物を用いる、再生樹脂組成物の成形性向上方法についても提供するものである。
【００２９】
本発明の再生樹脂組成物の製造方法の好適な態様として、以下の工程（１）、（２）を含む製造方法が例示される。
工程（１）：ポリオレフィン樹脂及び異物を含有する使用済みの樹脂組成物を回収する工程
工程（２）：異物中の最大径２００μｍ以上の異物の存在量を１５個数％以下になるようにポリオレフィン樹脂及び異物を含有する使用済みの樹脂組成物を再生する工程
【００３０】
工程（１）では、公知の方法に従って使用済みの製品からポリオレフィン樹脂及び異物を含有する樹脂組成物を回収するのであれば特に限定はない。例えば、樹脂の比重差を利用して樹脂を分別回収してもよく、あらかじめ同じ製品を回収することで同種の樹脂を回収してもよい。また、回収物にポリオレフィン樹脂以外の樹脂が含有されていてもよい。
【００３１】
工程（２）では、異物中の最大径２００μｍ以上の異物の存在量を１５個数％以下になるようにポリオレフィン樹脂及び異物を含有する使用済みの樹脂組成物を溶融混錬再生する。回収した樹脂組成物を溶融して混合することによって、前記樹脂組成物が再生される。得られた再生樹脂組成物は公知の方法に従って成形してもよく、例えば、ペレット成形することができる。溶融温度としては、本発明の再生樹脂組成物の成形性を向上させる観点から、好ましくは２００℃以上、より好ましくは２２０℃以上であり、また、同様の観点から、好ましくは２８０℃以下、より好ましくは２６０℃以下である。
【００３２】
工程（２）において、混合時のせん断速度としては、本発明の再生樹脂組成物の成形性を向上させる観点から、好ましくは５００ｓｅｃ−１以上、より好ましくは１０００ｓｅｃ−１以上、更に好ましくは２０００ｓｅｃ−１以上、更に好ましくは４０００ｓｅｃ−１以上であり、更に好ましくは６０００ｓｅｃ−１以上であり、また、樹脂の劣化を抑制する観点から、好ましくは９０００ｓｅｃ−１以下、より好ましくは８５００ｓｅｃ−１以下、更に好ましくは８０００ｓｅｃ−１以下である。
【００３３】
工程（２）において、混合時の滞留時間としては、本発明の再生樹脂組成物の成形性を向上させる観点から、好ましくは１０秒以上、より好ましくは１５秒以上、更に好ましくは２０秒以上であり、また、本発明の再生樹脂組成物の劣化を抑制する観点から、好ましくは３００秒以下、より好ましくは２００秒以下、更に好ましくは１５０秒以下、更に好ましくは１００秒以下、更に好ましくは５０秒以下である。
【００３４】
また、工程（１）及び（２）のいずれにおいても樹脂組成物と相溶化剤を混合することができる。工程（２）で得られた再生樹脂組成物と相溶化剤を混合することもできる。
【００３５】
本発明は、本発明の再生樹脂組成物を含む、成形体についても提供するものである。成形体としては、フィルム、シート、繊維、フィラメント、射出成形体等が挙げられる。成形体は、本発明の再生樹脂組成物の成形体であれば特に限定はなく、例えば、前記再生樹脂組成物を押出成形、射出成形、プレス成形、注型成形又は溶媒キャスト法等の公知の成形方法を適宜用いることによって調製することができる。例えば、パッケージ型や成形型などに注入あるいは塗布した後、乾燥し硬化させることで用途に応じた成形体を得ることができる。即ち、本発明は、異物中の最大径２００μｍ以上の異物の存在量が１５個数％以下である再生樹脂組成物を成形する工程を含む、再生樹脂組成物の成形体の製造方法についても提供するものである。
【００３６】
フィルム状の成形体を調製する場合、その厚さは、加工性の観点から、好ましくは０．０１ｍｍ以上、より好ましくは０．０２ｍｍ以上、更に好ましくは０．０３ｍｍ以上であり、また、環境負荷を低減する観点から、好ましくは０．１５ｍｍ以下、より好ましくは０．１ｍｍ以下、更に好ましくは０．０８ｍｍ以下である。
【実施例】
【００３７】
以下、実施例を示して本発明を具体的に説明する。なお、この実施例は、単なる本発明の例示であり、何ら限定を意味するものではない。例中の部は、特記しない限り質量部であり、％は、質量％である。なお、「常圧」とは１０１．３ｋＰａを、「常温」とは２５℃を示す。
【００３８】
実施例１〜１０、比較例１〜４
表１〜５に示す（Ａ）再生樹脂及び（Ｂ）相溶化剤を、二軸押出機（ＴＥＸ−２８Ｖ  スクリュー径２８ｍｍ, Ｌ/Ｄ=４２, 日本製鋼所製）を用いて表１〜５に示す条件で混練してペレットを得た。得られたペレットを、Ｔダイ押出機（プラスクチック工学研究所社製、３００ｍｍＴダイ）を用いて０．０５ｍｍのフィルムを３０分間連続して成形した（成形速度６．９ｍ/ｍｉｎ．、ペレット使用量約３ｋｇ）。異物の最大径は、光学顕微鏡（ＶＨＸ−６０００）を用いてペレット及びフィルムの表面を観察し、１００倍の倍率において目視で確認できる１０ｍｍ２の面積に存在する異物の最大径を計測して、最大径が３０μｍ以上の異物の中で、最大径２００μｍ以上の異物の存在量を算出した。結果を表１〜５に示す。
【００３９】
表１〜５において用いた原料の詳細を以下に示す。
再生樹脂１：再生ポリエチレン樹脂（岩井化成社製、組成：ポリエチレン８０％、ポリアミド１０％、ポリエステル１０％）
樹脂２：ポリプロピレン樹脂（食品用パウチ粉砕品をそのまま用いた、組成：ポリプロピレン７２％、ポリアミド１６％、ポリエステル１２％）
相溶化剤１：ユーメックス１００１：三洋化成工業社製、無水マレイン酸変性ポリプロピレン、溶融粘度１５０００ｍＰａ・ｓ（１６０℃、ＢＬ型粘度計）
相溶化剤２：ボンドファースト  ７Ｍ：住友化学社製、ポリエチレン−ポリグリシジルメタクリレート−ポリメチルアクリレート共重合体、ＭＦＲ（１９０℃×２．１６ｋｇ）７．０ｇ／１０ｍｉｎ
相溶化剤３：オレヴァックＯＥ８０８：アルケマ社製、無水マレイン酸変性ポリエチレン、ＭＦＲ（１９０℃×２．１６ｋｇ）０．６ｇ／１０ｍｉｎ
なお、再生樹脂１及び樹脂２におけるポリアミド及びポリエステルが異物に該当する。
【００４０】
[成形性の評価方法]
上記のとおりフィルムを３０分間成形した際の成形性を５段階で評価した。評価が３〜５であれば、フィルムの成形性は工業的使用に耐えると判断した。結果を表１〜５に示す。
５：穴の形成、破断が全く生じない。
４：穴の形成は全く生じないが、極稀に破断が生じる。
３：稀に穴の形成及び破断が生じる。
２：時々穴の形成、破断が生じる。
１：頻繁に穴の形成、フィルムの破断が生じる。
【００４１】
【表１】
2020158698.tif 000002
【００４２】
【表２】
2020158698.tif 000003
【００４３】
【表３】
2020158698.tif 000004
【００４４】
【表４】
2020158698.tif 000005
【００４５】
【表５】
2020158698.tif 000006
【００４６】
表１〜５に示すように、異物中の最大径２００μｍ以上の異物の存在量が１５個数％以下である実施例１〜１０の再生樹脂組成物は、いずれも成形性に優れるものであった。
【産業上の利用可能性】
【００４７】
本発明の再生樹脂組成物は、再生材料として好適に使用することができる。